(57)【特許請求の範囲】
【請求項１】
ｍ個からなる複数の波長の単色光を含む照明光を測定対象である透明膜に照射し、前記透明膜の表面の反射光と裏面の反射光との干渉により生成される干渉画像を１回取得し、前記干渉画像から１点以上の選択点をｎ点選択し、前記ｎ点の選択点の内のｉ点に対応する波長番号ｊの干渉輝度信号に、前記波長番号ｊの波長λ（ｊ）を既知とし、前記波長番号ｊの平均輝度ａ（ｊ）、干渉変調度ｂ（ｊ）、および前記点ｉの膜厚ｔ（ｉ）のすべて、あるいは、１部を未知パラメータとし、残りを既知パラメータとして、前記点ｉに対応する波長番号ｊの輝度ｇ（ｉ，ｊ）が
ｇ（ｉ，ｊ）＝ａ（ｊ）[１＋ｂ（ｊ）×ｃｏｓ{４πｔ（ｉ）/λ（ｊ）}]
で表される干渉縞モデルを適合することにより、前記未知パラメータを求めることを特徴とする膜厚測定方法。
【請求項２】
前記干渉画像内の任意の点ｋに関し、請求項１で得られた、前記既知の波長番号ｊの平均輝度ａ（ｊ）および干渉変調度ｂ（ｊ）と、前記点ｋの各波長の輝度ｇ（ｋ，ｊ）とから、前記点ｋにおける波長番号ｊの位相φ（ｋ，ｊ）を
φ（ｋ，ｊ）＝ｃｏｓ−１[{ｇ（ｋ，ｊ）／ａ（ｊ）−１}／ｂ（ｊ）]
により求め、得られた複数の位相から前記点ｋの膜厚ｔ（ｋ）を求めることを特徴とする請求項１に記載の膜厚測定方法。
【請求項３】
前記請求項１において、照射する単色光の複数の波長数がｍ個、選択点数ｎが、
ｎ≧２ｍ／（ｍ−１）
となるように設定し、前記波長番号ｊの平均輝度ａ（ｊ）、干渉変調度ｂ（ｊ）および前記点ｉの膜厚ｔ（ｉ）のすべてを未知パラメータとする膜厚測定方法。
【請求項４】
前記請求項１において、照射する単色光の複数の波長数が３個以上で選択点数が２点、あるいは、波長数が２個で選択点数が３点の場合に、前記波長番号ｊの平均輝度ａ（ｊ）、前記点ｉの膜厚ｔ（ｉ）のすべてと、干渉変調度ｂ（ｊ）の１部を未知パラメータとする膜厚測定方法。
【請求項５】
前記請求項１において、照射する単色光の複数の波長数が３個以上で選択点数が１点、あるいは、波長数が２個で選択点数が２点の場合に、前記点ｉの膜厚ｔ（ｉ）のすべてと、前記波長番号ｊの平均輝度ａ（ｊ）と干渉変調度ｂ（ｊ）の１部を未知パラメータとする膜厚測定方法。
【請求項６】
前記請求項１において、波長数が２個で選択点数が１点の場合に、点１の膜厚ｔ（１）と、波長番号ｊの平均輝度ａ（ｊ）の１部と、干渉変調度ｂ（ｊ）のすべてを未知パラメータとする膜厚測定方法。
【請求項７】
前記請求項１において、２点以上の前記点ｉの膜厚ｔ（ｉ）のすべてを既知とし、前記波長番号ｊの平均輝度ａ（ｊ）、干渉変調度ｂ（ｊ）のすべてを未知パラメータとする膜厚測定方法。
【請求項８】
前記請求項１において、１点の膜厚ｔ（１）を既知とし、前記波長番号ｊの平均輝度ａ（ｊ）を未知パラメータとする膜厚測定方法。
【請求項９】
前記請求項３〜８のいずれか一つの請求項において、前記波長番号ｊの平均輝度ａ（ｊ）、あるいは、干渉変調度ｂ（ｊ）の１部を既知パラメータする場合に、当該パラメータは、平均輝度ａ（ｊ）、干渉変調度ｂ（ｊ）のそれぞれの波長間比率を既知として設定することにより求める膜厚測定方法。
【請求項１０】
ｍ個からなる複数の波長の単色光を含む照明光を測定対象である透明膜に照射し、前記透明膜の表面の反射光と裏面の反射光との干渉により生成される干渉画像を１回取得し、前記干渉画像から１点以上の選択点をｎ点選択し、前記ｎ点の選択点の内のｉ点に対応する波長番号ｊの干渉輝度信号に、前記波長番号ｊの波長λ（ｊ）を既知とし、前記波長番号ｊの平均輝度ａ（ｊ）、干渉変調度ｂ（ｊ）、および前記点ｉの膜厚ｔ（ｉ）のすべて、あるいは、１部を未知パラメータとし、残りを既知パラメータとして、前記点ｉに対応する波長番号ｊの輝度ｇ（ｉ，ｊ）が
ｇ（ｉ，ｊ）＝ａ（ｊ）[１＋ｂ（ｊ）×ｃｏｓ{４πｔ（ｉ）/λ（ｊ）}]
で表される干渉縞モデルを適合し、前記未知パラメータを求めることにより膜厚を測定できることを特徴とする膜厚測定装置。
【請求項１１】
前記干渉画像内の任意の点ｋに関し、請求項１０で得られた、既知の波長番号ｊの平均輝度ａ（ｊ）および干渉変調度ｂ（ｊ）と、前記点ｋの各波長の輝度ｇ（ｋ，ｊ）とから、前記点ｋにおける波長番号ｊの位相φ（ｋ，ｊ）を
φ（ｋ，ｊ）＝ｃｏｓ−１[{ｇ（ｋ，ｊ）／ａ（ｊ）−１}／ｂ（ｊ）]
により求め、得られた複数の位相から前記点ｋの膜厚ｔ（ｋ）が測定出来ることを特徴とする請求項１０に記載の膜厚測定装置。
【請求項１２】
前記請求項１０において、照射する単色光の複数の波長数がｍ個、選択点数ｎが、
ｎ≧２ｍ／（ｍ−１）
となるように設定し、前記波長番号ｊの平均輝度ａ（ｊ）、干渉変調度ｂ（ｊ）および点ｉの膜厚ｔ（ｉ）のすべてを未知パラメータとして膜厚測定ができることを特徴とする膜厚測定装置。
【発明の詳細な説明】
【技術分野】
【０００１】
本発明は、干渉色情報を利用して、透明薄膜の膜厚を得る膜厚測定方法およびその装置に関する。また、前記透明薄膜には、ウエーハやガラス上に形成されている基板膜のほか、プラスチック・フィルムや石けん膜などの独立膜も含む。
【背景技術】
【０００２】
従来の代表的な膜厚測定法に、分光法とエリプソメータ法がある。例えば、分光法として、白色光を照射し、反射光の分光スペクトルを解析して、膜厚を求める方法が、特許文献１に開示されている。
【先行技術文献】
【特許文献】
【０００３】
【特許文献１】特開平０１−３０８９３０号
【発明の概要】
【発明が解決しようとする課題】
【０００４】
従来の分光法やエリプソメータ法による膜厚測定法では、透明膜に光線を照射し、その反射光を解析して、膜厚を求めていた。しかし、この方法には以下の問題点があった。
まず、測定スポットサイズを小さくできないため、水平方向の分解能が低くなる。次に、基本的に点測定のため、多数点の膜厚値や膜厚分布を得るためには、試料または測定器を機械的に走査する必要があり、時間がかかる。特に、例えば、半導体ウエーハのような広い面積を測定するには膨大な時間がかかっていた。
分光器や偏光光学系など、複雑な光学系を必要とし、コスト高となっていた。
さらに、他の方法の分光法では、試料の分光強度データを分光反射率に換算するために、試料の測定に先立って、分光反射率が既知の試料をリファレンスとして測定する必要があった。
【課題を解決するための手段】
【０００５】
本願発明は、上記の様に基本的に１点の反射光の解析により膜厚測定するのではなく、複数点の反射光情報を利用して、複数点の膜厚を一括して求める点で、背景技術とは異なる膜厚測定方法および装置に関するものである。以下に当該発明を用いて、透明薄膜の膜厚を測定する方法と手段について記述する。
【０００６】
本願の第１および第１０の発明は、ｍ個からなる複数の波長の単色光を含む照明光を測定対象である透明膜に照射し、前記透明膜の表面の反射光と裏面の反射光との干渉により生成される干渉画像を１回取得し、前記干渉画像から１点以上の選択点をｎ点選択し、前記ｎ点の選択点の内のｉ点に対応する波長番号ｊの干渉輝度信号に、前記波長番号ｊの波長λ（ｊ）を既知とし、前記波長番号ｊの平均輝度ａ（ｊ）、干渉変調度ｂ（ｊ）、および前記点ｉの膜厚ｔ（ｉ）のすべて、あるいは、１部を未知パラメータとし、残りを既知パラメータとして、前記点ｉに対応する波長番号ｊの輝度ｇ（ｉ，ｊ）が
ｇ（ｉ，ｊ）＝ａ（ｊ）[１＋ｂ（ｊ）×ｃｏｓ{４πｔ（ｉ）/λ（ｊ）}]・・（１）
で表される干渉縞モデルを適合することにより、前記未知パラメータを求めることを特徴とする膜厚測定方法、および当該方法を用いる膜厚測定装置である。
ただし、ｇ（ｉ，ｊ）＝点ｉにおける波長番号ｊの輝度。                                    ａ（ｊ）＝波長番号ｊの平均輝度。                                                ｂ（ｊ）＝波長番号ｊの干渉変調度。                                              ｔ（ｉ）＝点ｉの膜厚。                                                          λ（ｊ）＝波長番号ｊの波長
である。
【０００７】
すなわち、２種類以上の波長を用いて撮像した干渉画像から、１点以上の点を選択し、前記選択点の干渉輝度信号に、干渉縞モデルを最小二乗適合（フィッティング）して各点の膜厚、ないし波形パラメータを一括して求める方法、及び当該方法を用いて測定できる装置に関する発明である。
【０００８】
第２および第１１の発明は、前記干渉画像内の任意の点ｋに関し、請求項１で得られた、前記既知の波長番号ｊの平均輝度ａ（ｊ）および干渉変調度ｂ（ｊ）と、前記点ｋの各波長の輝度ｇ（ｋ，ｊ）とから、前記点ｋにおける波長番号ｊの位相φ（ｋ，ｊ）を
φ（ｋ，ｊ）＝ｃｏｓ−１[{ｇ（ｋ，ｊ）／ａ（ｊ）−１}／ｂ（ｊ）]
により求め、得られた複数の位相から前記点ｋの膜厚ｔ（ｋ）を求めることを特徴とする膜厚測定方法および当該方法を用いる膜厚測定装置である。
【０００９】
すなわち、第１および第１０の発明に示す方法により得られた情報と既知の情報から、干渉画像の各点の位相を求め、複数波長の位相から膜厚を求める方法及びその方法を用いた装置に関する発明である。
【００１０】
また、測定対象の膜厚を求めるに際し、本願の第１の発明および第２の発明を自動的に、かつ連続して用いることにより、測定対象の透明薄膜の各点の膜厚を効率良く測定することができる。
【００１１】
第３および第１２の発明は、前記請求項１において、照射する単色光の複数の波長数がｍ個、選択点数ｎが、
ｎ≧２ｍ／（ｍ−１）
となるように設定し、前記波長番号ｊの平均輝度ａ（ｊ）、干渉変調度ｂ（ｊ）、および前記点ｉの膜厚ｔ（ｉ）のすべてを未知パラメータとする膜厚測定方法および当該方法を用いる膜厚測定装置である。
【００１２】
第４の発明は、前記第１の発明において、波長数がｍ個の場合、選択点数ｎが、
ｎ≧２
となるように設定し、波長番号ｊの平均輝度ａ（ｊ）、点ｉの膜厚ｔ（ｉ）のすべてと、干渉変調度ｂ（ｊ）の１部を未知パラメータとする膜厚測定方法である。
【００１３】
すなわち、本願発明を適用する対象に膜厚の異なる点が２点しか得られない場合がある。例えば、半導体ＩＣに形成された透明厚膜の１部がエッチングされて薄膜化されている場合である。このような場合、測定点として２点、すなわち、厚膜部と薄膜部を選択して適合する。選択点が２点なので、波長数がＲ波長、Ｇ波長およびＢ波長の３個の場合、観測データは、２点の各波長ごとの輝度の計６個である。未知変数は６個しか許されないので、選択点の膜厚ｔ（１）、ｔ（２）と、波形パラメータのうちのａ（１）、ａ（２）、ａ（３）とｂ（３）の合計４個を未知変数として適合し、残りの波形パラメータは、以下の式により計算する。
【００１４】
ｂ（１）＝β（１）×ｂ（３）
ｂ（２）＝β（２）×ｂ（３）
ここで、β（１）、β（２）は、干渉変調度の波長間の比率であり、透明膜の分光屈折率と基板の分光屈折率に依存する試料定数と考えることができる。よって、同一の膜構造の他の測定対象を利用するなどの手段で、予め求めておくことができる。
【００１５】
第５の発明は、前記第１の発明において、波長数が３個以上で選択点数が１点、あるいは、波長数が２個で選択点数が２点の場合に、点ｉの膜厚ｔ（ｉ）のすべてと波長番号ｊの平均輝度ａ（ｊ）と干渉変調度ｂ（ｊ）の１部を未知パラメータとする膜厚測定方法である。
【００１６】
すなわち、３波長を用いて本願発明を適用する場合に、膜厚の異なる点が１点しか得られない場合がある。例えば、ウエーハ全面にほぼ一定の膜厚のレジストが塗布されている場合である。このような場合、有意な測定点として１点を選択して適合する。波長数が３個の場合、選択点が１点なので、観測データは、Ｒ輝度、Ｇ輝度およびＢ輝度の３個である。未知変数は３個しか許されないので、選択点の膜厚ｔ（１）と、波形パラメータのうちのａ（３）とｂ（３）の合計３個を未知変数として適合する。残りの波形パラメータは、ａ（３）あるいはｂ（３）から、以下の式により計算する。
【００１７】
ａ（１）＝α（１）×ａ（３）
ａ（２）＝α（２）×ａ（３）
ｂ（１）＝β（１）×ｂ（３）
ｂ（２）＝β（２）×ｂ（３）
ここで、α（１）、α（２）は平均輝度の波長間の比率であるが、これは照明の明るさには依存せず、照明とカメラの分光特性に依存する装置定数と考えることができる。よって、他の測定対象を利用するなどの手段で、予め求めておくことができる。β（１）、β（２）は、前記した干渉変調度の波長間の比率である。なお、本発明の場合、適合点を２個以上選択することもできて、観測データ数が未知パラメータ数より多い最小二乗適合になる。
【００１８】
第６の発明は、前記第１の発明において、波長数が２個で選択点数が１点の場合に、点１の膜厚ｔ（１）と、波長番号ｊの平均輝度ａ（ｊ）の１部と、干渉変調度ｂ（ｊ）のすべてを未知パラメータとする膜厚測定方法である。
【００１９】
すなわち、波長数が２個で、膜厚の異なる点が１点しか得られない場合には、１点を選択して適合するが、波長数が２個、選択点が１点なので、観測データは、２個である。未知変数は２個しか許されないので、選択点の膜厚ｔ（１）と、波形パラメータａ（２）の合計２個を未知変数として適合する。残りの波形パラメータａ（１）は、以下の式により計算する。
【００２０】
ａ（１）＝α（１）×ａ（２）
また、ｂ（１）、ｂ（２）は、試料定数であり、同一膜構造の他の試料の実験値や、物性値からの理論計算で求めておく。
【００２１】
第７の発明は、前記第１の発明において、２点以上の点ｉの膜厚ｔ（ｉ）のすべてを既知とし、波長番号ｊの平均輝度ａ（ｊ）、干渉変調度ｂ（ｊ）のすべてを未知パラメータとする膜厚測定方法である。
【００２２】
すなわち、本願発明を適用する場合、膜厚既知の試料が２個以上存在する場合がある。例えば、ウエーハ上のシリコン酸化膜を測定対象とする場合、多くの標準膜厚試料が膜厚計の校正用に市販されている。このような場合、その既知情報を有効活用すると、波形パラメータ（適宜「レシピ」と呼ぶ）作成が容易になる。選択点が２点以上なので、波長数が３個の場合、観測データは、６個以上になる。未知変数は、ａ（１）、ａ（２）、ａ（３）、ｂ（１）、ｂ（２）およびｂ（３）の６個として適合する。その結果、波形パラメータ（レシピ）が求められる。これは、膜厚既知試料を用いて、校正を実施したことを意味している。
【００２３】
第８の発明は、前記第１の発明において、１点の膜厚ｔ（１）を既知とし、波長番号ｊの平均輝度ａ（ｊ）を未知パラメータとする膜厚測定方法である。
【００２４】
すなわち、本願発明を適用する場合、膜厚既知の試料が１個だけ存在する場合がある。例えば、測定対象と同一膜構造の試料を他の膜厚計で測定した結果が得られている場合である。既知膜厚の点数が１点の場合、その１点を選択して適合する。選択点が１点なので、観測データは、Ｒ輝度、Ｇ輝度およびＢ輝度の３個である。未知変数は、ａ（１）、ａ（２）、ａ（３）の３個として適合する。残りの波形パラメータｂ（ｊ）は、試料定数であり、膜と基板の屈折率から理論計算するか、他の手段で予め求めておく。
【００２５】
第９の発明は、前記第３ないし第８のいずれか一つの発明において、波長番号ｊの平均輝度ａ（ｊ）、あるいは、干渉変調度ｂ（ｊ）の１部を既知パラメータとする場合に、当該パラメータは、平均輝度ａ（ｊ）、干渉変調度ｂ（ｊ）のそれぞれの波長間比率を既知として設定することにより求める膜厚測定方法である。
【００２６】
すなわち、前記第３ないし第８のいずれか一つの発明において、発明の変形としては、波長数が３個の場合を記載したが、波長数が２個、あるいは４個以上の場合も、同じ考え方で変形が可能である。すなわち、有意な観測データ数が未知パラメータ数以上になるようにすれば、適合が可能である。
【発明の効果】
【００２７】
本願発明の方法およびその方法を用いた装置によれば、従来の分光法やエリプソメータ法に比較して、以下の効果がある。
まず、測定スポットサイズがカメラの１画素となるため、水平方向の分解能が高い。また、面一括測定のため、多数点の膜厚値や膜厚分布を短時間に得ることができる。たとえば、半導体ウエーハのような広い面積を一括測定できる。
【００２８】
さらに、分光器や偏光光学系など複雑な光学系を必要とせず、小型、かつ、コストが廉価にできる。そして、予め既知膜厚の試料などを用いて装置の校正をする必要がない。および、複雑な測定アルゴリズムが不要であり、ソフトウエアが簡単である、という効果が得られる。
【００２９】
さらに、本願の方法およびその方法を用いた装置では、測定個所の輝度から膜厚を求めるので、急峻な膜厚変化があっても、測定が可能である。
【図面の簡単な説明】
【００３０】
【図１】本願発明に係る膜厚測定装置の概略構成を示す図。
【図２】本願発明の計算手順のフローチャート。
【図３】本願発明の実施例１の膜厚測定対象。
【図４】本願発明の実施例１の各波長の干渉画像。
【図５】本願発明の実施例２の全体のフローチャート．
【図６】実施例３の５０点の各位置の輝度を示すグラフ。
【図７】実施例３の５０点の各位置の位相を示すグラフ。
【図８】実施例３の５０点の各位置の膜厚を示すグラフ。
【図９】膜厚標準試料の干渉色画像。
【図１０】画面内全点の膜厚測定結果（三次元表示）
【発明を実施するための形態】
【００３１】
以下、図面を参照して、本発明の実施例を説明する。図１は、本発明の実施例に係る膜厚測定装置の概略構成を示す図である。本願の膜厚測定装置は、半導体ウエーハ、フィルム、ガラス基板または金属膜などの表面に形成された測定対象３０の透明膜に、複数の特定波長の単色光を含む照明光を照射し、複数の特定波長の単色光を撮像する光学系ユニット１と、光学系ユニット１から得られた画像から膜厚を求めるデータ処理ユニット２から構成される。
【００３２】
光学系ユニット１は、複数の異なる波長からなる単色光を含む照明光を出力する照明装置１０と、各単色光を平行光にするコリメートレンズ１１と、照明光を保持テーブル４０上に載置された測定対象３０の方向に反射するとともに測定対象３０の方向からの反射光を通過させるハーフミラー１３と、ハーフミラー１３からの照明光を通過させ、測定対象の表面３０Ａからの反射光を拡大する対物レンズ１４と、透明膜で発生する干渉画像を結像する結像レンズ１８と、干渉画像を撮像する撮像装置１９とを備えている。
【００３３】
本願発明の照明装置１０は、異なる２種類以上の波長の単色光が出力できる装置であり、例えばＬＥＤ（Ｌｉｇｈｔ  Ｅｍｉｔｔｉｎｇ  Ｄｉｏｄｅ）が利用される。使用される波長は、例えば３種類の波長の場合、光源波長番号１は、「青」の単色光である波長λＢ＝４７０ｎｍ、光源波長番号２は、「緑」の単色光である波長λＧ＝５６０ｎｍおよび光源波長番号３は、「赤」の単色光である波長λＲ＝６００ｎｍである。
【００３４】
なお、照明装置１０として、白色光源等、「複数の異なる波長」以外の波長を出力する装置を用いた場合でも、「複数の異なる波長」のみを透過するバンドパスフィルタを用いることで本願発明を実施できる。具体的には、照明装置１０として白色光源を用いて、バンドパスフィルタを結像レンズ１８と撮像装置１９の間に設置することも可能である。
【００３５】
ハーフミラー１３は、コリメートレンズ１１からの平行光を測定対象３０に向けて反射する一方、測定対象３０から戻ってきた反射光を通過させたものである。対物レンズ１４は、入射してきた光を測定対象３０の面に集光し、その反射像を拡大するためのレンズである。
【００３６】
撮像装置１９は、干渉による輝度の空間的な変動を画像として撮像する。該撮像した画像データは、データ処理系ユニット２のＣＰＵ２０を介してメモリ２１に格納される。
【００３７】
本願発明における撮像装置１９としては、波長の異なる複数の単色光の２次元の輝度画像を個々に画像データ化できる構成であれば良く、例えば、ＣＣＤ固体撮像素子、ＭＯＳイメージセンサおよびＣＭＯＳイメージセンサなどが用いられる。
【００３８】
データ処理系ユニット２は、所定の演算処理をおこなうためのＣＰＵ２０と、ＣＰＵ２０によって逐次収集された画像データや演算結果などの各種のデータおよびプログラムなどを記憶するメモリ２１と、サンプリングタイミングや撮像エリアその他の設定情報を入力するマウスやキーボードなどからなる入力部２２と、測定対象３０の画像や測定結果などを表示するモニタ２３とを備える。
【００３９】
以下、本願発明のデータ処理内容を図２に示すフローチャートに沿って説明する。図２のフローチャートには、ステップ１において、多波長の単色光を照射し画像を取得する工程から、ステップ２からステップ６の工程を経て、全ての画素単位の膜厚を算出するまでを繰り返す工程を示しておいる。
【００４０】
具体的には、測定対象３０を２種類以上の波長を用いて照射し、その測定対象の表面３０Ａからの反射光と測定対象の裏面３０Ｂからの反射光により形成される干渉画像を取得する。続いて、該干渉画像から、波長の種類が２種類の場合は４点以上、また、波長の種類が３種類の場合は、３点以上を選択し、その輝度信号に干渉縞モデルを最小二乗適合する（フィッティングする）ことにより、各点の膜厚を一括して計算する。尚、ここに記載の最小二乗適合とは、式（１）に示した干渉縞モデルと観測輝度データの誤差が最小になるような未知パラメータを求めることを意味する。
【００４１】
上記の干渉縞モデルは、波長番号ｊの平均輝度ａ（ｊ）と干渉変調度ｂ（ｊ）の２つのパラメータ（これらを、適宜、「波形パラメータ」と呼ぶ）が、各点で変わらず、波長番号ｊのみに依存すると仮定することで得られる。尚、当該仮定は透明薄膜である測定対象３０の材質が一定ならば、ほぼ成立する。
【００４２】
また、最小二乗適合の誤差二乗和ｆは、式（３）で定義される。
【００４３】
ｆ＝ΣΣ[ｇ（ｉ，ｊ）−ｇｉｊ]２                    ・・・・・・・（３）
ただし、ｇ（ｉ，ｊ）は、式（１）で示す干渉縞モデル関数値、                              ｇｉｊは、観測輝度データの値、                                                  ΣΣは、波長番号ｊと観測点ｉに関する総和を示す。
【００４４】
ここで、上記最小二乗適合問題が解けるためには、有意な観測輝度データの数が未知パラメータ数以上である必要がある。ここで、「有意な」とは、雑音レベルに比べて十分大きな輝度差のあるデータを意味し、以下、データ数、ないし点数とは、有意なデータ数を意味する。
【００４５】
波長の数をｍ個、点の数をｎ個とすると、未知パラメータ数は、ａ（ｊ）とｂ（ｊ）がそれぞれｍ個、点ｉの膜厚ｔ（ｉ）がｎ個であり、合計（２ｍ＋ｎ）個となる。１点からｍ個の輝度信号が得られるから、観測データ数は、ｍ×ｎ個であり、最小二乗適合により未知パラメータが求められる条件は、
ｍ×ｎ≧２ｍ＋ｎ
となる。
よって、必要な点ｎは、
ｎ≧２ｍ／（ｍ−１） ・・・・・・・・・・・・・・・（４）
となる。すなわち、必要条件として、ｍ＝２の場合は、ｎ≧４、ｍ＝３の場合は、ｎ≧３が成り立つ。
【００４６】
ここで、上記式（４）の等号が成立する場合、すなわちｍ＝２，ｎ＝４またはｍ＝３，ｎ＝３の場合は、厳密には最小二乗問題ではなく、（２ｍ＋ｎ）元の非線形連立方程式となる。また、不等号の場合は、非線形最小二乗問題となる。
【００４７】
上記の最小二乗適合は、非線形連立方程式あるいは非線形最小二乗問題となるが、この解法には、最急降下法などがあり、多くの市販ソフトウエアパッケージに内蔵されているソフトウエア［例えば、マイクロソフト社製エクセル（登録商標）内のソルバー（登録商標）］を利用して解くことができる。
【００４８】
上記の最小二乗適合では、未知パラメータ数が大きくなると計算負荷が大きくなる。従い、最小二乗適合に使用するために画面内から選択する点を数個から数十個に制限することが実際的である。
【００４９】
次に、最小二乗適合に使用したｎ点以外の点（ｋ点）の膜厚を求める場合は、最小二乗適合で得られた干渉縞モデルのパラメータである平均輝度ａ（ｊ）と干渉変調度ｂ（ｊ）を用いて、輝度から位相φを求め、多波長アンラッピングをおこなうことにより求めることができる。
【００５０】
以下に具体的な計算方法について述べる。
干渉縞のモデルである式（１）の余弦関数内は、点ｉにおける波長番号ｊの位相φ（ｉ，ｊ）を表し、
φ（ｉ，ｊ）＝４πｔ（ｉ）／λ（ｊ）・・・・・・・・・・・・・・・（５）
と表される。
すると、式（１）より、
φ（ｉ，ｊ）＝ｃｏｓ−１[{ｇ（ｉ，ｊ）／ａ（ｊ）−１}／ｂ（ｊ）]・・（６）ここで、式（６）の逆余弦関数ｃｏｓ−１の値域は、[０，π]とする。
点ｉにおける波長番号ｊの膜厚ｔ（ｉ，ｊ）は、式（５）と逆余弦関数の一般解表現から、
ｔ（ｉ，ｊ）＝[±φ（ｉ，ｊ）／４π＋Ｎ（ｉ，ｊ）／２]×λ（ｊ）・・（７）
で求められる。ただし、Ｎ（ｉ，ｊ）は縞次数（整数）である。
【００５１】
上記で得られた膜厚候補から合致法と呼ばれる手法により、縞次数Ｎ（ｉ，ｊ）を決定して、各波長の膜厚候補ｔ（ｉ，ｊ）を求め、以下の式から最終的な膜厚を求める
ｔ（ｉ）＝Σｔ（ｉ，ｊ）／ｍ                                  ・・（８）
ただし、Σは、波長番号ｊ＝１〜ｍに関する総和であり、右辺は膜厚候補値の平均値に相当する。
【００５２】
また、同一材質からなる別の測定対象３０の膜厚を測定する場合には、最初の干渉画像に本願記載の手法を適用し、得られた波形パラメータ（レシピ）を２回目以降の干渉画像にも適用して膜厚を求めることもできる。これにより膜厚測定の高速化が図れる。よって、当該最小二乗適合により得られる波形パラメータを適宜「レシピ」と呼ぶ。
【００５３】
次に、最小二乗適合の場合の初期値の設定について記述する。最小二乗適合の場合、局所的極小値（以下ローカルミニマムと記載する）が多数存在するため、初期値を適正に設定する必要がある。前記パラメータとしての波長番号ｊの平均輝度ａ（ｊ）と干渉変調度ｂ（ｊ）の初期値設定に関しては、本願記載の実施例において、下記の方法を用いた。
【００５４】
すなわち、平均輝度ａ（ｊ）は、輝度値の平均とし、干渉変調度ｂ（ｊ）は、輝度値の最大と最小の差を２ａ（ｊ）で除した値とした。また、各点の膜厚については、各点の予想膜厚を初期値として設定した。
【００５５】
前記設定した予想膜厚の初期値が真の値から離れている場合は、いわゆるローカルミニマムに陥り正しい膜厚が得られなくなる現象を生じる。当該現象時の対策として、複数の膜厚の初期値を準備して最小二乗適合をおこない、それらの結果から最小二乗適合の誤差が最小の値を推定値として採用するようにした。
【実施例】
【００５６】
以下、本発明の膜厚測定処理内容を、実施例として、図２に示すフローチャートに沿って説明する。尚、本願の実施例においては、共通の条件として、カラーカメラの３色（ＲＧＢ）に合わせて、青色波長λＢ＝４７０ｎｍ、緑色波長λＧ＝５６０ｎｍ、および赤色波長λＲ＝６００ｎｍを用いている。
【００５７】
［実施例１］
＜ステップＳ１＞  多波長画像取得
実施例１として、３種類の波長を使用し、測定点として３点を選択して  適合した例を示す。測定対象３０の干渉画像は、図３に示すような球面状の膜厚分布を持つ測定対象３０を仮定して、干渉理論式（１）から計算した。この仮想的な測定対象３０は、サイズが５０×５０画素、画素サイズが１μｍ、最小膜厚が４隅の０μｍ、膜厚曲率半径が１ｍｍ、中央の膜厚突起サイズが４μｍ×４μｍ、膜厚突起量が５０ｎｍである。
また、干渉理論式（１）において、各波長の平均輝度ａ＝１００、干渉変調度ｂ＝１とした。
【００５８】
３種類の波長からなる干渉画像を光学系ユニット１の撮像装置１９にて撮像し、データ処理系ユニット２のＣＰＵ２０に送付しメモリ２１に格納した。当該３種類の波長の干渉画像を図４に示す。
【００５９】
＜ステップＳ２＞  使用データ選択
図４に示した３種類の波長の干渉画像について、干渉画像の縦軸をＹ軸、横軸をＸ軸として、座標が、Ｐ１（Ｘ１，Ｙ１）＝（５，２５）、Ｐ２（Ｘ２，Ｙ２）＝（１５，２５）およびＰ３（Ｘ３，Ｙ３）＝（２５，２５）の３点を選択した。波長の干渉縞画像から、選択した各点Ｐ１〜Ｐ３の観測値をメモリ２１から抽出した。各選択点の膜厚真値と観測値（輝度）を表１に示した。
表１
0006284705.tif 000002
【００６０】
＜ステップＳ３＞  初期値設定
次に、各点（この場合３点）の膜厚初期値を設定する。ただ、初期値が真値から離れている場合、ローカルミニマムに陥って、正しい膜厚が得られなくなる恐れがある。従い、初期値設定においては、できるだけ正しい膜厚を推定し設定する。当実施例では、真値から約５％低く推定された場合を想定し、下記表２−ａの様に設定した。
【００６１】
また、各波長番号ｊの平均輝度ａ（ｊ）と干渉変調度ｂ（ｊ）の初期値設定に関しては、平均輝度ａ（ｊ）は、観測輝度データの値の平均とし、干渉変調度ｂ（ｊ）は、観測輝度データの値の最大と最小の差を２×ａ（ｊ）で除した値とし、表２−ｂのように設定した。
表２−ａ  膜厚初期値
0006284705.tif 000003
【００６２】
表２−ｂ    パラメータ初期値
0006284705.tif 000004
【００６３】
＜ステップＳ４＞  適合計算
次ステップとして、設定した初期値をデータ処理系ユニット２の入力部２２から入力し、ＣＰＵ２０にて、最小二乗適合ソフトウエアを用いて適合計算をおこなうことにより、表１に示した輝度観測値から、膜厚と干渉縞パラメータを推定した。その結果、表３に示すように、推定誤差は非常に小さく、正しい膜厚推定値が得られた。
表３  ３点適合結果
0006284705.tif 000005
【００６４】
［実施例２］
次に、適合するために選択した点以外の点（ｋ点）の膜厚を求めるに、実施例１にて適合によって得られたレシピ、すなわち、干渉縞モデルの波形パラメータである波長番号ｊの時の平均輝度ａ（ｊ）及び干渉変調度ｂ（ｊ）を用いて、膜厚を求めた。
【００６５】
例として、適合で得られたレシピを用いて、各点の輝度から位相を求め、合致法によるアンラッピングにより膜厚を計算した実施例を図５に示すフローチャートに従って説明する。この場合、図５のステップＳ１から、ステップＳ４までは、実施例１にて説明したとおりである。以下ステップＳ５５から説明する。
【００６６】
＜ステップＳ５５＞  選択点以外の点の抽出
実施例１と同一の干渉画像から、選択点以外の点として、点Ｐ４（Ｘ４，Ｙ４）＝（１，２５）を抽出して例示する。
【００６７】
＜ステップＳ６６＞  位相計算
点Ｐ４（Ｘ４，Ｙ４）＝（１，２５）における各波長に対応した位相（単位：ラジアン）を前記式（２）により求める。該結果を表４に示す。
表４  位相計算結果
0006284705.tif 000006
【００６８】
＜ステップＳ７７＞  アンラッピング
さらに、上記で得られた各波長の位相値から、前記式（６）および式（７）を用いて膜厚計算をおこなう。この時、前記計算結果の位相から干渉次数を変えて膜厚候補値を計算する。この場合の次数の計算範囲は、予想膜厚に基づき決定する。本実施例では、膜厚範囲が０〜８００ｎｍと仮定した。上記のように干渉次数を変えた膜厚候補値計算結果を表５に示す。
表５  膜厚候補値
0006284705.tif 000007
【００６９】
＜ステップＳ８８＞  膜厚の推定
次に、干渉次数を変えた膜厚候補値計算結果から、波長間の合致誤差が最も小さい組み合わせを探索する。この場合、合致誤差の指標として、［（最大値）−（最小値）］を用いて、値が最小にある干渉次数を探索した。表５によれば、干渉次数＝＋１の場合、合致誤差が「０」であるので、この時の膜厚３００ｎｍを採用した。結果として、この値は、真値に一致する。以上が、適合に使用した点以外の点Ｐ４（Ｘ４，Ｙ４）＝（１，２５）の膜厚を求めた事例である。
【００７０】
［実施例３］
次に、実施例２と同様に、実施例１で得られた干渉縞モデルのパラメータを用いて、５０点の膜厚を推定した実施例を示す。実施例２と同様に、座標（Ｘ＝１〜５０，Ｙ＝２５）の５０点について合致法を用いて膜厚を求めた。
【００７１】
各点の波長ごとの輝度データを図６、各点の波長ごとの位相データを図７および各点の膜厚を図８に示す。この場合も全点で正しい推定ができている。特に、球面の頂点の部分（図の水平軸中央）のエッジ部の急峻な突起部分の膜厚段差が、鈍り無く測定されている。
【００７２】
［実施例４］
次に、本願発明により、実試料の膜厚を測定した例を示す。測定対象３０は、シリコンウエーハ上に、０，１００，２００，３００，４００および５００ｎｍの公称膜厚（物理膜厚）のシリコン酸化膜を形成した膜厚標準である。この試料に青色波長λＢ＝４７０ｎｍ、緑色波長λＧ＝５６０ｎｍおよび赤色波長λＲ＝６００ｎｍから構成される３波長照明光を照射し、３板式カラーカメラ（日立国際電気、ＨＶ−Ｆ２２ＣＬ、１３６０×１０２４画素）で撮像した。得られた画像を図９に示す。この画像上に示すように、各膜厚領域から、１点を選択し、計６点の輝度を求めた。これに、干渉縞モデルを適合し、膜厚を求めた。６点の座標、輝度、膜厚の初期値、推定値、公称値、推定誤差を表６に示す。推定誤差が１０ｎｍ以下であり、ほぼ正しい膜厚が得られている。
また、この適合で得られたレシピを表７に示す。このレシピを用いて、画像内の全点の輝度から位相、さらに膜厚を求めた結果を図１０に示す。膜厚段差がほぼ正しく求められている。
表６  選択した６点の座標、輝度、高さ初期値、高さ推定値
0006284705.tif 000008
【００７３】
注：膜厚は光学膜厚で、物理膜厚×屈折率（1.46）で計算している。
表７  適合により得られたレシピ
0006284705.tif 000009
【００７４】
［実施例５］    ・（請求項４［ｔ未知、２点；モード：ｍ−２と２−３］に対応）
前記実施例１ないし実施例４の変形例として、波長数が３個以上で選択点数が２点、あるいは、波長数が２個で選択点数が３点の場合に、波長番号ｊの平均輝度ａ（ｊ）と点ｉの膜厚ｔ（ｉ）のすべてと、干渉変調度ｂ（ｊ）の１部を未知パラメータとする膜厚測定方法について実施例を示す。
【００７５】
本願発明を適用する対象に膜厚の異なる点が２点しか得られない場合である。例えば、半導体ＩＣに形成された透明厚膜の１部がエッチングされて薄膜化されている場合である。このような場合、測定点として２点、すなわち、厚膜部と薄膜部を選択して適合する。選択点が２点なので、波長数がＲ波長、Ｇ波長およびＢ波長の３個の場合、観測データは、２点の各波長ごとの輝度の計６個である。未知変数は６個しか許されないので、選択点の膜厚ｔ（１）、ｔ（２）と、波形パラメータのうちのａ（１）、ａ（２）、ａ（３）およびｂ（３）の合計４個を未知変数として適合し、残りの波形パラメータは、以下の式により計算する。
【００７６】
ｂ（１）＝β（１）×ｂ（３）
ｂ（２）＝β（２）×ｂ（３）
ここで、β（１）、β（２）は、干渉変調度の波長間の比率であり、透明膜の分光屈折率と基板の分光屈折率に依存する試料定数と考えることができる。よって、同一の膜構造の他の測定対象を利用するなどの手段で、予め求めておくことができる。
【００７７】
［実施例６］    ・（請求項５［ｔ未知、１点；モード：ｍ−１と２−２］に対応）
さらに［実施例５］と同様に、［実施例１］ないし［実施例４］に記載した実施例に対する他の変形例として、波長数が３個以上で選択点数が１点、あるいは、波長数が２個で選択点数が２点の場合に、点ｉの膜厚ｔ（ｉ）のすべてと、波長番号ｊの平均輝度ａ（ｊ）と干渉変調度ｂ（ｊ）の１部を未知パラメータとする膜厚測定方法について実施例を示す。
【００７８】
本願発明を適用する場合に、膜厚の異なる点が１点しか得られない場合がある。例えば、ウエーハ全面にほぼ一定の膜厚のレジストが塗布されている場合である。このような場合、有意な測定点として１点を選択して適合する。波長数が３個の場合、選択点が１点なので、観測データは、１点の各波長λＲ、λＧ、λＢごとの輝度計３個である。未知変数は３個しか許されないので、選択点の膜厚ｔ（１）と、波形パラメータのうちのａ（３）とｂ（３）の合計３個を未知変数として適合する。残りの波形パラメータは、ａ（３）、あるいはｂ（３）から、以下の式により計算する。
【００７９】
ａ（１）＝α（１）×ａ（３）
ａ（２）＝α（２）×ａ（３）
ｂ（１）＝β（１）×ｂ（３）
ｂ（２）＝β（２）×ｂ（３）
ここで、α（１）、α（２）は平均輝度の波長間の比率であるが、これは照明の明るさには依存せず、照明とカメラの分光特性に依存する装置定数と考えることができる。よって、他の測定対象３０を利用するなどの手段で、予め求めておくことができる。β（１）、β（２）は、前記した干渉変調度の波長間の比率である。なお、本発明の場合、適合点を２個以上選択することもできて、観測データ数が未知パラメータ数より多い最小二乗適合になる。
【００８０】
［実施例７］    ・（請求項６［ｔ未知、１点；モード：２−１］に対応）
さらに［実施例５］および［実施例６］と同様に、［実施例１］ないし［実施例４］に記載した実施例に対する他の変形例として、波長数が２個で選択点数が１点の場合に、点１の膜厚ｔ（１）と、波長番号ｊの平均輝度ａ（ｊ）の１部と、干渉変調度ｂ（ｊ）のすべてを未知パラメータとする膜厚測定方法について実施例を示す。
【００８１】
波長数が２個で、膜厚の異なる選択点が１点しか得られない場合には、１点を選択して適合するが、波長数が２個、選択点が１点なので、観測データは、２個である。未知変数は２個しか許されないので、選択点の膜厚ｔ（１）と、波形パラメータａ（２）の合計２個を未知変数として適合する。残りの波形パラメータａ（１）は、以下の式により計算する。
【００８２】
ａ（１）＝α（１）×ａ（２）
また、ｂ（１）、ｂ（２）は、試料定数であり、同一膜構造の他の試料の実験値や、物性値からの理論計算で求めておく。
【００８３】
［実施例８］    ・（請求項７［ｔ既知、２点以上；モード：２ｆ以上］に対応）
さらに［実施例５］ないし［実施例７］と同様に、［実施例１］ないし［実施例４］に記載した実施例に対する他の変形例として、２点以上の点ｉの膜厚ｔ（ｉ）のすべてを既知とし、波長番号ｊの平均輝度ａ（ｊ）、干渉変調度ｂ（ｊ）のすべてを未知パラメータとする膜厚測定方法について実施例を示す。
【００８４】
本願発明を適用する場合、膜厚既知の試料が２個以上存在する場合がある。例えば、ウエーハ上のシリコン酸化膜を測定対象３０とする場合、多くの標準膜厚試料が膜厚計の校正用に市販されている。このような場合、その既知情報を有効活用すると、波形パラメータ（レシピ）の作成が容易になる。選択点が２点以上なので、波長数が３個の場合、観測データは、６個以上になる。未知変数は、ａ（１）、ａ（２）、ａ（３）、ｂ（１）、ｂ（２）およびｂ（３）の６個として適合する。その結果、波形パラメータ（レシピ）が求められる。これは、膜厚既知試料を用いて、校正を実施したことを意味している。
【００８５】
［実施例９］    ・（請求項８［ｔ既知、１点；モード：１ｆ］に対応）
さらに［実施例５］ないし［実施例８］と同様に、［実施例１］ないし［実施例４］に記載した実施例に対する他の変形例として、１点の膜厚ｔ（１）を既知とし、波長番号ｊの平均輝度ａ（ｊ）を未知パラメータとする膜厚測定方法について実施例を示す。
【００８６】
本願発明を適用する場合、膜厚既知の試料が１個だけ存在する場合がある。例えば、測定対象３０と同一膜構造の試料を他の膜厚計で測定した結果が得られている場合である。既知膜厚の点数が１点の場合、その１点を選択して適合する。選択点が１点なので、波長数が３個の場合、観測データは、１点の各波長λＲ、λＧ、λＢごとの輝度は計３個である。未知変数は、ａ（１）、ａ（２）、ａ（３）の３個として適合する。残りの波形パラメータｂ（ｊ）は、試料定数であり、膜と基板の屈折率から理論計算するか、他の手段で予め求めておく。
【００８７】
以上の［実施例５］ないし［実施例９］に記載の発明の変形である実施例は、波長数が３個の場合を記載したが、波長数が２個、あるいは４個以上の場合も、同じ考え方で変形が可能である。すなわち、有意な観測データ数が未知パラメータ数以上になるようにすれば、適合が可能である。
【００８８】
すなわち、上記［実施例５］ないし［実施例９］に対する実施例を基に、波長数と有意点数の組み合わせについて考察する。
波長数ｍがｍ＝２の場合とｍ≧３の場合のがあり、さらに、膜厚が既知の場合と未知の場合で分類すれば、下記のケースがある。それぞれのケースにおいて、有意な点数に応じた測定モードが考えられる。
１）波長数ｍが２個で、膜厚が未知のケース（下記表８に示す）
・有意点数＝１（モード名２−１）：設定値は、α、ｂ（ｊ）を与えれば良い。
【００８９】
・有意点数＝２（モード名２−２）：設定値は、α、βを与えれば良い。
【００９０】
・有意点数＝３（モード名２−３）：設定値は、βを与えれば良い。
【００９１】
・有意点数＝４以上（モード名２−ｎ）：設定値は不要。
２）波長数ｍが２個で膜厚既知のケース（下記表８に示す。）
・有意点数＝１（モード名２−１ｆ）：設定値は、ｂ（ｊ）を与えれば良い。
【００９２】
・有意点数＝２（モード名２−２ｆ）：設定値は不要
・有意点数＝３（モード名２−ｎｆ）：設定値は不要
表８  各種測定モード（波長数ｍ＝２個のケース）
0006284705.tif 000010
【００９３】
３）波長数ｍが３個で、膜厚が未知のケース（下記表９に示す）
・有意点数＝１（モード名３−１）：設定値は、α、ｂ（ｊ）を与えれば良い。
【００９４】
・有意点数＝２（モード名３−２）：設定値は、βを与えれば良い。
【００９５】
・有意点数＝３以上（モード名３−ｎ）：設定値は不要。
４）波長数ｍが３個で膜厚既知のケース（下記表９に示す）
・有意点数＝１（モード名３−１ｆ）：設定値は、ｂ（ｊ）を与えれば良い。
【００９６】
・有意点数＝２（モード名３−２ｆ）：設定値は不要。  ・有意点数＝３以上（モード名３−ｎｆ）：設定値は不要。
表９  各種測定モード（波長数ｍ＝３個）
0006284705.tif 000011
【００９７】
尚、次に同様にして、ｍ≧４の場合を表１０に示す。
表１０  各種測定モード（波長数ｍ≧４個）
0006284705.tif 000012
【００９８】
ところで、本明細書では、基板上の透明膜を測定対象３０として説明したが、プラスチックフィルムのような基板のない独立透明膜を測定することもできる。この場合は、空気が基板の替わりとなり、膜の屈折率より基板屈折率が大きくなるので、その界面における反射光の位相が反転する。このため、膜厚０の干渉色が暗環となり、干渉縞モデルの式（１）は、下記の式（１Ａ）、式（２）は、下記の式（２Ａ）と示すことができる。
ｇ（ｉ，ｊ）＝ａ（ｊ）[１−ｂ（ｊ）×ｃｏｓ{４πｔ（ｉ）/λ（ｊ）}]    （１Ａ）
φ（ｋ，ｊ）＝ｃｏｓ−１[−{ｇ（ｋ，ｊ）／ａ（ｊ）−１}／ｂ（ｊ）]      （２Ａ）
となる。
【００９９】
これは、ｂ（ｊ）が正とした場合であり、ｂ（ｊ）が負になったと考えて、式（１）式（２）を使用することもできる。
また、この方法は、基板上の透明膜の場合で、基板の屈折率が透明膜の屈折率よりも小さい場合にも適用できる。
【０１００】
その他、本願発明の変形例として、本願実施例では、光学系として顕微鏡を用いたが、顕微鏡がない光学系でも良い。また、照明は同軸落射照明に限らず、近似的に垂直落射照明を用いることもできる。
【０１０１】
また、カメラにより撮像した画像を対象に、ノイズ除去、シェーディング補正など、様々な前処理を施すことも有効である。
【０１０２】
本願記載の実施例では、照明光の波長とカメラの波長λＲ、λＧ、λＢ帯域とが１：１に対応し、クロストークのない光学系を構成して実施したが、クロストークが無視できない場合には、クロストーク補正を実施しても良い。クロストーク補正に関しての参考文献としては、計測自動制御学会産業論文集Ｖｏｌ．８（１４），ｐｐ．１１３／１１６（２００９）がある。
【０１０３】
本願記載の実施例では、適合に最小二乗法を用いて未知パラメータを求めたが、その他、例えばロバスト推定方法などの他の方法で適合を行っても良い。
【産業上の利用可能性】
【０１０４】
本願発明の膜厚測定は、干渉縞モデルを適合することにより複数点の膜厚を一括して求め、さらに得られた波形パラメータ（レシピ）を利用して画面内の任意点の膜厚を計算するので、従来の分光法やエリプソメータ法に比較して多くの利点が得られる。まず、点測定ではなく、画測定であるので、高速に測定対象の膜厚分布が測定できる。装置も照明とカラーカメラとパソコンがあれば良く、小型で安価に構成できる。また、一般には適合に複数の点が使用できるが、この場合、適合により波形パラメータ（レシピ）が自動的に得られ、これが装置の校正になっているので、既知の測定対象の膜厚試料による校正は不要である。
【０１０５】
さらに、適合により得られる波形パラメータ（レシピ）は、装置の照明強度と測定対象の膜構造が変わらない限り、他の測定対象にも適用可能である。この場合には、一旦、適合を実施して波形パラメータ（レシピ）を得たら、他の測定対象に対しては、適合は不要で、式（２）により他の測定対象の膜厚も求めることができ、膜厚計算時間を大幅に短縮できる。これは、フィルム製造プロセスにおいて、連続走行するフィルムシートの膜厚をオンライン計測する場合などに適用可能である。
【符号の説明】
【０１０６】
１・・・光学系ユニット
３０・・測定対象
３０Ａ・測定対象の表面
３０Ｂ・測定対象の裏面
４０・・保持テーブル
１０・・照明装置
１１・・コリメートレンズ
１３・・ハーフミラー
１４・・対物レンズ
１８・・結像レンズ
１９・・撮像装置
２・・・データ処理系ユニット
２０・・ＣＰＵ
２１・・メモリ
２２・・入力部
２３・・モニタ
【図１】
0006284705.tif 000013
【図２】
0006284705.tif 000014
【図３】
0006284705.tif 000015
【図４】
0006284705.tif 000016
【図５】
0006284705.tif 000017
【図６】
0006284705.tif 000018
【図７】
0006284705.tif 000019
【図８】
0006284705.tif 000020
【図９】
0006284705.tif 000021
【図１０】
0006284705.tif 000022